Brevet FR2442917A1 — publié le 19800627

DESCRIPTION Procédé dlétanchéité du sol, avec une boue argile, ciment, chaux, eau et adjuvant. La présente invention concerne une méthode permettant de rendre tanche la partie supérieure d'un sol. les méthodes connues d'étanchéité avec des matériaux argileux (bentonite et autres...) préconisent -Soit une action en surface par saupoudrage, par couche mixte ou mSthode de couche dure, - Soit par injection, - r. - Soit par rideau de pieux. Ces méthodes nécessitent un matériel tres spécialisé et sont de plus très lentes. Cette méthode permet d'étancher avec une argile en poudre, rapidement et sans matériel spécialisé, les sols sur une certaine épaisseur. Cette méthode consiste à préparer dans un ou plusieurs réci- pients de contenance adéquate, un mélange ayant des proportions f suivantes. . 260 litres d'eau . 40 kg d'argile colloïdale . 20kg chaux .10 kg ciment . 600 gr d'adjuvant Les proportions d'argile colloïdale peuvent varier et sont fonction de son indice de gonflement. Plus argile à la faculté de gonfler, à l'eau, moins il faut de ce matériau. Les proportions de chaux et de ciment, peuvent également varier et sont liées à la nature du sol a étancher, et à sa teneur en argile, pour obtenir des résultats optima. les proportions de chaux et de ciment peuvent oralement varier si l'on tient compte du phénomène d'épitaxie. Dans les terrair calcaires la proportion de chaux pourra être plus élevée et celle de ciment plus faible. Dans les terrains siliceux ce sera le contraire, la proportic de ciment sera plus importante, et celle de chaux plus faible. Le malange peut aussi se faire avec trois éléments 6 Eau, Argile colloidale, Chaux, - Eau, Chaux et ciment, - Eau, Argile colloidale, Ciment. Ou tout simplement avec deux éléments - Eau, Argile colloidale, - Eau, Ciment, - Eau, Chaux. Le mPlange de ces divers éléments EAU + ARGILE COLLOIDALE + CIMENT + CHAUX, sera brassé de nombreuses fois et à de nombreuses reprises nendant une longue période. Au terme de ce brassage, on obtient une boue relativement liquide et onctueuse. On asperge le sol de l'ouvrage à étancher avec cette boue et cela jusau'à saturation du sol. Le sol devra être préalablement néttoyé de toute végétation. Fréquemment, on recommence une nouvelle aspersion et cela pendant une à plusieurs heures de suite, sans interruption. La boue très liquide s'infiltrera ainsi, entre les grains de sable ou dans les fissures des rochers, de plus en plus profondé- ment, au fur et à mesure des épandages et au moment ou ils cesseront cette boue se stabilisera grâce au ciment qu'elle contient (prise hydraulique). Si la boue ruisselle à la surface du sol, on peut la récupérer au bas de la zone à étancher, sur la partie la plus basse ou dans un puisard et la renvoyer vers les parties à Jtancher. Cette récupération neut se faire par ces rigoles judicieusement creusées. La méthode, objet de l'invention, peut être utilisée pour tancher ranidement, sans matoriel spécialiso, et, efficacement tout ouvrage hydraulique, et cela sur une certaine Drofondeur et sur sols de toutes natures. Afin que l'argile sédimente moins rapidement, il est recommandF d'ajouter un produit du même type que le carbonate de soude qui augmentera le PH de la préparation. La dose à incorporer varie suivant la nature de l'eau et de l'argile utilisée. REVENDICATIONS 1 - thode permettant d'étancher avec une boue très liquide (EAU + CIMENT + CHAUX + ARGILE COLLOIDALE + éventuellement UN ADJ* VANT.) n'importe quel sol perméable. 2 - Caractérisée par le fait qu'il n'est besoin, pour obtenir ce resultat, d'aucun matériel spécialisé. 3 - Caractérisée par le fait que chaque sol sera étanché selonses besoins, sa nature. Si un sol est très perméable, la boue s'infiltrera jusqu'a une grande Drofondeur. Au contraire, si le sol est moins Dermable la boue ruissellera à sa surface et pourra être réutilisée sur une autre zone à étancher. 4 - Caractérisée par le fait aue la matière argileuse sera fixée au sol par les propriétés de liant de la chaux et du ciment. 5 - Caractérisée par le fait que la présence de chaux dans le melange limite l'importance du retrait. 6 - Caractérisée par le fait que la présence de la chaux permet une parfaite cohésion avec les matériaux caleaires. (Phénomène d'épitaxie). 7 - Caractérisée par le fait que la présence de ciment permet une parfaite cohesion avec les matériaux siliceux (phénomène d'épitaxie.)